НЕ СОДЕРЖАЩИЕ ФОРМАЛЬДЕГИДА СВЯЗУЮЩИЕ КОМПОЗИЦИИ С МОДИФИЦИРОВАННОЙ ВЯЗКОСТЬЮ

1. Углеводная связующая композиция, включающая (i) по меньшей мере, один углевод, (ii) по меньшей мере, одно азотсодержащее соединение и (iii) по меньшей мере, один загущающий агент, причем указанный загущающий агент (iii) отличается от углевода (i), где связующая композиция имеет вязкость по Брукфилду 7-50 сП при 20°C по измерению на вискозиметре Брукфилда при скорости вращения шпинделя 18 в 60 оборотов в минуту.
2. Углеводная связующая композиция по п.1, где углевод включает редуцирующий сахар.
3. Углеводная связующая композиция по п.1 или 2, где углевод выбран из декстрозы, фруктозы, аллозы, галактозы, ксилозы, рибозы, мальтозы, целлобиозы, лактозы или их смесей.
4. Углеводная связующая композиция по п.1, где азотсодержащее соединение включает диамин, содержащий, по меньшей мере, одну первичную аминогруппу.
5. Углеводная связующая композиция по п.4, где диамин выбран из этилендиамина, 1,3-пропандиамина, 1,4-бутандиамина, 1,5-пентандиамина, 1,6-гександиамина, α,α′-диаминоксилена, диэтилентриамина, триэтилентетрамина, тетраэтиленпентамина, диаминобензола или их смесей.
6. Углеводная связующая композиция по п.1, где азотсодержащее соединение включает (i) продукт реакции соединения типа мочевины и альдегидсодержащего соединения, предпочтительно, 4,5-дигидроксиимидазолидин-2-она, и/или (ii) соль неорганической кислоты и амина, и/или (iii) аммониевую соль многоосновной карбоновой кислоты, и/или (iv) продукт реакции органического ангидрида и алканоламина.
7. Углеводная связующая композиция по п.1, где загущающий агент включает модифицированную целлюлозу, и предпочтительно указанная модифицированная целлюлоза выбрана из карбоксиметилцеллюлозы (КМЦ) и/или гидроксиэтилцеллюлозы (ГЭЦ).
8. Углеводная связующая композиция по п.1, где загущающий агент включает (i) полисахарид, и предпочтительно указанный полисахарид выбран из ксантановой смолы, и/или гуаровой камеди, и/или крахмала, и/или (ii) акриловую кислоту.
9. Углеводная связующая композиция по п.1, где загущающий агент имеет концентрацию от 0,03 вес.% до 0,3 вес.% в связующей композиции.
10. Углеводная связующая композиция по п.1, где:
углевод включает декстрозу;
азотсодержащее соединение выбрано из 1,6-гександиамина и 4,5-дигидроксиимидазолидин-2-она; и
загущающий агент включает гидроксиэтилцеллюлозу, где гидроксиэтилцеллюлоза имеет концентрацию от 0,05 вес.% до 0,3 вес.% в связующей композиции.
11. Углеводная связующая композиция по п.1, где:
углевод включает декстрозу;
азотсодержащее соединение выбрано из 1,6-гександиамина и 4,5-дигидроксиимидазолидин-2-она; и
загущающий агент включает ксантановую смолу, где ксантановая смола имеет концентрацию от 0,03 вес.% до 0,2 вес.% в связующей композиции.
12. Углеводная связующая композиция по п.1, где данная связующая композиция дополнительно включает вторую связующая композицию.
13. Углеводная связующая композиция по п.12, где вторая связующая композиция выбрана из (i) латексной связующей композиции и/или (ii) связующей композиции на основе полимера, полученного полимеризацией в растворителе.
14. Способ получения нетканого стекловолоконного мата, включающий стадии:
(i) формирования водной дисперсии волокон;
(ii) пропускания дисперсии через образующую мат решетку, для получения влажного мата;
(iii) нанесения углеводной связующей композиции на влажный мат, с получением влажного мата, содержащего связующий материал; и
(iv) отверждения влажного мата, содержащего связующий материал, с получением нетканого стекловолоконного мата,
где углеводная связующая композиция является композицией, определенной по любому из пп.1-13.
15. Способ по п.14, в котором стадия нанесения углеводных связующих композиций на влажный мат включает нанесение покрытия влажного мата углеводной связующей композицией путем налива.
16. Способ по п.14, где углевод включает редуцирующий сахар, и азотсодержащее соединение выбрано из диамина и продукта реакции соединения типа мочевины и альдегидсодержащего соединения.
17. Способ по п.16, где редуцирующий сахар выбран из декстрозы, фруктозы, аллозы, галактозы, ксилозы, рибозы, мальтозы, целлобиозы, лактозы или их смесей.
18. Способ по п.16, где диамин выбран из этилендиамина, 1,3-пропандиамина, 1,4-бутандиамина, 1,5-пентандиамина, 1,6-гександиамина, α,α′-диаминоксилена, диэтилентриамина, триэтилентетрамина, тетраэтиленпентамина, диаминобензола и их смесей.
19. Способ по п.16, где продуктом реакции соединения типа мочевины и альдегидсодержащего соединения является 4,5-дигидроксиимидазолидин-2-он.
20. Способ по любому из пп.14-19, в котором загущающий агент выбран из модифицированной целлюлозы, и предпочтительно указанная модифицированная целлюлоза выбрана из карбоксиметилцеллюлозы (КМЦ) и/или гидроксиэтилцеллюлозы (ГЭЦ), и полисахарида, и предпочтительно указанный полисахарид выбран из ксантановой смолы, и/или гуаровой камеди, и/или крахмала.
21. Мат из стекловолокна, включающий стекловолокно и связующий материал, где связующий материал включает отвержденные продукты из углеводной связующей композиции по любому из пп.1-13.
22. Мат из стекловолокна по п.21, где мат из стекловолокна включает компонент кровельной плитки.
23. Мат из стекловолокна по п.21, где мат из стекловолокна выбран из облицовочного материала, разделителя (сепаратора) батареи, среды для фильтрования и/или подложки.